(57)【要約】【課題】極大反射波長での透過率が低く、暖まり率（極大反射波長での反射率に対する吸収率の割合）が低く、面状が良好である光学フィルターの提供。【解決手段】支持体と、少なくとも１種の色素を含有する色素含有層と、を有し、極大反射率が２０％以上であり、前記色素含有層中に含まれる色素が１９０ｍｇ／ｍ2以下であることを特徴とする光学フィルター。【選択図】図１
2014044341.tif 000002
【特許請求の範囲】
【請求項１】
支持体と、
少なくとも１種の色素を含有する色素含有層とを有し、
極大反射率が２０％以上であり、
前記色素含有層中に含まれる色素が１９０ｍｇ／ｍ2以下であることを特徴とする光学フィルター。
【請求項２】
前記色素が赤外線吸収色素であることを特徴とする請求項１に記載の光学フィルター。
【請求項３】
極大反射波長が７００〜１８００ｎｍの帯域に存在することを特徴とする請求項１または２に記載の光学フィルター。
【請求項４】
前記色素含有層中に含まれる色素が２０ｍｇ／ｍ2以上であることを特徴とする請求項１〜３のいずれか一項に記載の光学フィルター。
【請求項５】
前記色素含有層にポリマーを含み、
前記色素含有層における前記色素に対する前記ポリマーの質量比が５以下であることを特徴とする請求項１〜４のいずれか一項に記載の光学フィルター。
【請求項６】
前記ポリマーが水性分散物であることを特徴とする請求項５に記載の光学フィルター。
【請求項７】
前記ポリマーがポリエステル、ポリウレタン、ポリアクリレート樹脂であることを特徴とする請求項５または６に記載の光学フィルター。
【請求項８】
前記色素含有層の膜厚が２００ｎｍ以下であることを特徴とする請求項１〜７のいずれか一項に記載の光学フィルター。
【請求項９】
前記色素含有層における前記色素の密度が０．２５ｇ／ｃｍ3以上であることを特徴とする請求項１〜８のいずれか一項に記載の光学フィルター。
【請求項１０】
請求項１〜９のいずれか一項に記載の光学フィルターを含むことを特徴とする熱線遮蔽材。
【発明の詳細な説明】
【技術分野】
【０００１】
本発明は、光学フィルターおよび熱線遮蔽材に関する。詳しくは、光学フィルターおよび該光学フィルターを用いた熱線遮蔽材に関する。
【背景技術】
【０００２】
近年、二酸化炭素削減のための省エネルギー施策の一つとして、自動車や建物の窓に対する熱線遮蔽性付与材料が開発されている。熱線遮蔽性（日射熱取得率）の観点からは、吸収した光の室内への再放射（吸収した日射エネルギーの約１／３量）がある熱線吸収型より、再放射がない熱線反射型が望ましく、様々な提案がなされている。
【０００３】
特許文献１にはフィルム状の支持体と、前記支持体上に、近赤外吸収染料とポリマーの水性分散物を含有する近赤外線吸収組成物を用いて形成された近赤外線吸収層とを有し、ヘイズ値が４％以下であることを特徴とする近赤外線吸収フィルターにより、ヘイズ値及び特に高温高湿下での耐久性が改良された近赤外線吸収フィルムを提供できると記載されている。また、特許文献１には色素による反射について記載はなかった。
【０００４】
特許文献２には近赤外線吸収化合物と疎水性ポリマーとを少なくとも含有する近赤外線吸収組成物により、不可視性と近赤外線吸収能を有し、環境への悪影響が少なく、耐光性と耐湿熱性を具備する近赤外線吸収組成物、及び該組成物を含有する塗布物を提供できると記載されている。また、特許文献２には色素の吸収スペクトルが開示されているが、色素による反射は読み取ることができず、記載もなかった。
【先行技術文献】
【特許文献】
【０００５】
【特許文献１】特開２００８−１８１０９６号公報
【特許文献２】特開２０１０−０９０３１３号公報
【発明の概要】
【発明が解決しようとする課題】
【０００６】
本発明者が特許文献１および２に記載の光学フィルターを熱線遮蔽材として用いたところ、これらの文献に記載の光学フィルターは赤外線吸収型であり、太陽光の遮熱に使用すると赤外線吸収体が暖まってしまい、室内の温度上昇を起こしてしまう問題があることがわかった。また、窓ガラスに貼り合わせたとき、太陽光が当たる場所と当たらない場所で温度上昇が異なる影響でガラスが割れる（熱われ）などの問題が起こることがわかった。
また、特許文献１の比較例２に記載の光学フィルターについては、面状が悪いことがわかった。
【０００７】
本発明が解決しようとする課題は、極大反射波長での透過率が低く、暖まり率（極大反射波長での反射率に対する吸収率の割合）が低く、面状が良好である光学フィルターを提供することである。
【課題を解決するための手段】
【０００８】
本発明者らは、前記目的を解決すべく、鋭意検討した結果、色素を薄層塗布することで、極大吸収波長（分光波長）の近傍に色素による反射帯域が発生すること（以下、異常反射とも言う）を発見した。一方、特許文献１および２に記載の赤外吸収色素を用いた光学フィルターは色素含有量が多く、色素による反射がない領域であることがわかった。この色素を薄層塗布したときの異常反射の現象を利用することで、赤外線吸収型の従来の光学フィルターよりも赤外反射性が高くなるために上記課題を解決でき、熱線遮蔽材として有利になることを見出し、本発明の完成に至った。
【０００９】
上記課題を解決するための具体的な手段である本発明は、以下のとおりである。
［１］  支持体と、少なくとも１種の色素を含有する色素含有層とを有し、極大反射率が２０％以上であり、前記色素含有層中に含まれる色素が１９０ｍｇ／ｍ2以下であることを特徴とする光学フィルター。
［２］  ［１］に記載の光学フィルターは、前記色素が赤外線吸収色素であることが好ましい。
［３］  ［１］または［２］に記載の光学フィルターは、極大反射波長が７００〜１８００ｎｍの帯域に存在することが好ましい。
［４］  ［１］〜［３］のいずれか一項に記載の光学フィルターは、前記色素含有層中に含まれる色素が２０ｍｇ／ｍ2以上であることが好ましい。
［５］  ［１］〜［４］のいずれか一項に記載の光学フィルターは、前記色素含有層にポリマーを含み、前記色素含有層における前記色素に対する前記ポリマーの質量比が５以下であることが好ましい。
［６］  ［５］に記載の光学フィルターは、前記ポリマーが水性分散物であることが好ましい。
［７］  ［５］または［６］に記載の光学フィルターは、前記ポリマーがポリエステル、ポリウレタン、ポリアクリレート樹脂であることが好ましい。
［８］  ［１］〜［７］のいずれか一項に記載の光学フィルターは、前記色素含有層の膜厚が２００ｎｍ以下であることが好ましい。
［９］  ［１］〜［８］のいずれか一項に記載の光学フィルターは、前記色素含有層における前記色素の密度が０．２５ｇ／ｃｍ3以上であることが好ましい。
［１０］  ［１］〜［９］のいずれか一項に記載の光学フィルターを含むことを特徴とする熱線遮蔽材。
【発明の効果】
【００１０】
本発明によると、極大反射波長での透過率が低く、暖まり率（極大反射波長での反射率に対する吸収率の割合）が低く、面状が良好である光学フィルターを提供することができる。
【図面の簡単な説明】
【００１１】
【図１】図１は、実施例１の光学フィルターの反射スペクトルを示すグラフである。
【発明を実施するための形態】
【００１２】
以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１３】
［光学フィルター］
本発明の光学フィルターは、支持体と、少なくとも１種の色素を含有する色素含有層とを有し、極大反射率が２０％以上であり、前記色素含有層中に含まれる色素が１９０ｍｇ／ｍ2以下であることを特徴とする。
このような構成により、極大反射波長での透過率が低く、暖まり率（極大反射波長での反射率に対する吸収率の割合）が低く、面状が良好となる。いかなる理論に拘泥するものでもないが、このような構成により、色素の異常反射を起こすことができて極大反射率を高められると同時に、面状を改善することができる。
以下、本発明の光学フィルターのより好ましい態様について、具体的に説明する。
【００１４】
＜光学フィルターの特性＞
本発明の光学フィルターは、極大反射率が２０％以上であることを特徴とする。これにより、極大反射波長での透過率を低くし、かつ、暖まり率（極大反射波長での反射率に対する吸収率の割合）を低くすることができる。
本発明の光学フィルターは、極大反射率が２５％以上であることが好ましく、３０％以上であることがより好ましく、３５％以上であることが特に好ましい。
【００１５】
本発明の光学フィルターは、極大反射波長が７００〜１８００ｎｍの帯域に存在することが熱線反射の効率を上げる観点から好ましい。前記極大反射波長は、７５０〜１４００ｎｍの帯域に存在することがより好ましく、８００〜１１００ｎｍの帯域に存在することが特に好ましい。
【００１６】
本発明の光学フィルターは、極大反射波長での透過率は４０％未満であることが好ましく、２０％未満であることがより好ましく、１０〜０．１％であることが特に好ましい。
【００１７】
本発明の光学フィルターは、極大反射波長での吸収率は１０〜８０％であることが好ましく、２０〜７５％であることがより好ましく、３０〜７０％であることが特に好ましい。なお、極大反射波長での吸収率は、１００％から、極大反射率および極大反射波長での透過率を減じることにより求めることができる。
【００１８】
本発明の光学フィルターは、極大反射波長での暖まり率（極大反射波長での反射率に対する吸収率の割合）は４未満であることが好ましく、３未満％であることがより好ましく、２．５未満であることが特に好ましい。
【００１９】
本発明の光学フィルターの可視光線透過率としては、６０％以上であることが好ましく、６５％以上であることがより好ましく、７０％以上であることが特に好ましい。前記可視光線透過率が、６０％以上であると、例えば、自動車用ガラスや建物用ガラスとして用いた時に、外部が見やすい。
本発明の光学フィルターの紫外線透過率としては、５％以下が好ましく、２％以下がより好ましい。
【００２０】
＜支持体＞
本発明の光学フィルターは、支持体を有する。
前記支持体としては特に制限は無く公知の支持体を用いることができる。
前記支持体としては、光学的に透明な支持体であれば特に制限はなく、目的に応じて適宜選択することができ、例えば、可視光線透過率が７０％以上のもの、好ましくは８０％以上のもの、近赤外線域の透過率が高いものなどが挙げられる。
前記支持体としては、その形状、構造、大きさ、材料などについては、特に制限はなく、目的に応じて適宜選択することができる。前記形状としては、例えば、平板状などが挙げられ、前記構造としては、単層構造であってもよいし、積層構造であってもよく、前記大きさとしては、前記熱線遮蔽材の大きさなどに応じて適宜選択することができる。
前記支持体の材料としては、特に制限はなく、目的に応じて適宜選択することができ、例えば、ポリエチレン、ポリプロピレン、ポリ４−メチルペンテン−１、ポリブテン−１等のポリオレフィン系樹脂；ポリエチレンテレフタレート、ポリエチレンナフタレート等のポリエステル系樹脂；ポリカーボネート系樹脂、ポリ塩化ビニル系樹脂、ポリフェニレンサルファイド系樹脂、ポリエーテルサルフォン系樹脂、ポリエチレンサルファイド系樹脂、ポリフェニレンエーテル系樹脂、スチレン系樹脂、アクリル系樹脂、ポリアミド系樹脂、ポリイミド系樹脂、セルロースアセテート等のセルロース系樹脂などからなるフィルム又はこれらの積層フィルムが挙げられる。これらの中で、特にポリエチレンテレフタレートフィルムが好適である。
前記支持体の厚みとしては、特に制限はなく、日射遮蔽フィルムの使用目的に応じて適宜選択することができ、通常は１０μｍ〜５００μｍ程度であるが薄膜化の要請の観点からはより薄い方が好ましい。前記支持体の厚みは１０μｍ〜１００μｍであることが好ましく、２０〜７５μｍであることがより好ましく、３５〜７５μｍであることが特に好ましい。前記支持体の厚みが十分に厚いと、接着故障が起き難くなる傾向にある。また、前記支持体の厚みが十分に薄いと、熱線遮蔽材として建材や自動車に貼り合わせる際、材料としての腰が強過ぎず、施工し易くなる傾向にある。更に、支持体が十分に薄いことにより、可視光透過率が増加し、原材料費を抑制できる傾向にある。
【００２１】
＜色素含有層＞
本発明の光学フィルターは、少なくとも１種の色素を含有する色素含有層を有し、前記色素含有層中に含まれる色素が１９０ｍｇ／ｍ2以下である。
前記色素含有層中に含まれる色素をこの範囲とすることにより、光学フィルターの面状を改善することができる。前記色素含有層中に含まれる色素をこの範囲に制御する方法としては、前記色素含有層を塗布により製膜するときに、色素塗布量を調整する方法などを用いることができる。
前記色素含有層中に含まれる色素の含有量の上限値は、１５０ｍｇ／ｍ2以下であることが面状を改善する観点から好ましく、１２０ｍｇ／ｍ2以下であることが光学フィルターの極大反射率を高め、かつ極大反射波長での透過率を抑制する観点からより好ましく、１００ｍｇ／ｍ2以下であることが暖まり率を改善する観点から特に好ましい。
一方、前記色素含有層中に含まれる色素の含有量の下限値は、１０ｍｇ／ｍ2以上であることが光学フィルターの極大反射率を高め、かつ極大反射波長での透過率を抑制する観点から好ましく、２０ｍｇ／ｍ2以上であることが同様の観点からより好ましく、３０ｍｇ／ｍ2以上であることが同様の観点から特に好ましい。
【００２２】
前記色素含有層における前記色素の密度が０．２５ｇ／ｃｍ3以上であることが極大反射波長での透過率を低くし、暖まり率を低くする観点から好ましく、０．３０〜１．０ｇ／ｃｍ3であることがより好ましく、０．４０〜０．９０ｇ／ｃｍ3であることが特に好ましく、０．５０〜０．７０ｇ／ｃｍ3であることがより特に好ましい。
【００２３】
（色素含有層の構成）
本発明の光学フィルターは、前記色素含有層の膜厚が２００ｎｍ以下であることが面状を改善する観点から好ましく、    ５０〜２００ｎｍであることがより好ましく、１００〜２００ｎｍであることが極大反射率を高め、かつ極大反射波長での透過率を低減する観点から特に好ましい。
【００２４】
前記色素含有層は、前記支持体に隣接して配置されていても、間に他の層を介して配置されていてもよい。前記色素含有層は、前記支持体に隣接して配置されていることが好ましい。
【００２５】
（色素）
前記色素としては特に制限は無く、公知の色素を用いることができる。前記色素としては、染料、顔料などを挙げることができる。
前記顔料は、特に制限は無く、公知の顔料を用いることができる。例えば、特開２００５−１７３２２号公報の［００３２］〜［００３９］等に記載の顔料を挙げることができる。
前記染料は、特に制限は無く、公知の染料を用いることができる。ポリマーの水性分散物中に安定に溶解ないし分散し得る染料であることが好ましく、また、これら染料は、水溶性基を有することが好ましい。水溶性基としては、カルボキシル基及びその塩、スルホ基及びその塩等が挙げられる。さらに、後述のシアニン系染料やバルビツール酸オキソノール系染料に代表される水溶性の染料は、有機溶剤に溶かすことなく水溶液にして塗布できる点で、環境影響の観点と、塗布コスト低減の点から好ましい。また、これら染料は、会合体として利用することが好ましく、特にＪ会合体として利用することが好ましい。Ｊ会合体とすることで非会合状態においては可視域に吸収極大を有する染料の吸収波長を所望の近赤外線領域に設定することが容易になる。また、染料の耐熱性や耐湿熱性、耐光性等の耐久性を向上させることができる。また、これらの染料の水溶性を調節し、難溶性ないし不溶性とすることによって、あるいは換言するとレーキ染料として利用することも好ましい形態である。これにより染料の耐熱性や耐湿熱性、耐光性等の耐久性を向上させることができ、好ましい。
【００２６】
本発明の光学フィルターは、前記色素が赤外線吸収色素であることが、熱線（近赤外線）を選択的に反射する観点から好ましい。
前記赤外線吸収色素としては、特開２００８−１８１０９６号公報、特開２００１−２２８３２４号公報、特開２００９−２４４４９３号公報などに記載の近赤外線吸収染料や、特開２０１０−９０３１３号公報に記載の近赤外線吸収化合物などを好ましく用いることができる。
前記赤外線吸収色素としては、例えば、シアニン染料、オキソノール染料、ピロロピロール化合物が挙げられる。
【００２７】
（１）シアニン染料
前記シアニン染料としては、ペンタメチンシアニン染料、ヘプタメチンシアニン染料、ノナメチンシアニン染料等のメチン染料が好ましく、特開２００１−２２８３２４号公報等に記載のメチン染料が好ましい。シアニン染料の環基としてはチアゾール環、インドレニン環又はベンゾインドレニン環を有するものが好ましい。
【００２８】
本発明に用いられる前記シアニン染料としては、特開２００１−２２８３２４号公報の一般式（Ｉ）で表されるシアニン染料を挙げることができ、その中でもペンタメチンシアニン染料、ヘプタメチンシアニン染料またはノナメチンシアニン染料（特にそれらの会合体）が好ましく、特開２００１−２２８３２４号公報の一般式（ＩＩ）で表されるペンタメチンシアニン染料、ヘプタメチンシアニン染料またはノナメチンシアニン染料（特にそれらの会合体）がより好ましく、特開２００１−２２８３２４号公報の一般式（ＩＩ）で表されるヘプタメチンシアニン染料が特に好ましい。
【００２９】
以下に、特開２００１−２２８３２４号公報の一般式（ＩＩ）で表されるヘプタメチンシアニン染料の具体例を示すが、本発明は下記具体例に限定されるものではない。
【００３０】
【化１】
2014044341.tif 000003
【００３１】
【化２】
2014044341.tif 000004
【００３２】
【化３】
2014044341.tif 000005
【００３３】
【化４】
2014044341.tif 000006
【００３４】
【化５】
2014044341.tif 000007
【００３５】
【化６】
2014044341.tif 000008
【００３６】
【化７】
2014044341.tif 000009
【００３７】
（２）オキソノール染料
前記オキソノール染料としては、特開２００９−２４４４９３号公報の一般式（ＩＩ）で表されるオキソノール染料が好ましく、その中でもバルビツール酸環を有するバルビツール酸オキソノール染料がより好ましい。
以下に、特開２００９−２４４４９３号公報の一般式（ＩＩ）で表されるオキソノール染料の例を示すが、本発明は下記具体例に限定されるものではない。
【００３８】
【化８】
2014044341.tif 000010
【００３９】
【化９】
2014044341.tif 000011
【００４０】
【化１０】
2014044341.tif 000012
【００４１】
【化１１】
2014044341.tif 000013
【００４２】
【化１２】
2014044341.tif 000014
【００４３】
【化１３】
2014044341.tif 000015
【００４４】
【化１４】
2014044341.tif 000016
【００４５】
【化１５】
2014044341.tif 000017
【００４６】
（３）ピロロピロール化合物
前記ピロロピロール化合物としては、特開２０１０−９０３１３号公報の一般式（１）で表されるピロロピロール化合物が好ましく、特開２０１０−９０３１３号公報の一般式（２）、（３）又は（４）のいずれかで表されるピロロピロール化合物がより好ましい。
【００４７】
以下に、特開２０１０−９０３１３号公報の一般式（１）〜（４）のいずれかで表されるピロロピロール化合物（色素）の具体例を示すが、本発明は下記具体例に限定されるものではない。
【００４８】
【化１６】
2014044341.tif 000018
【００４９】
【化１７】
2014044341.tif 000019
【００５０】
【化１８】
2014044341.tif 000020
【００５１】
【化１９】
2014044341.tif 000021
【００５２】
【化２０】
2014044341.tif 000022
【００５３】
【化２１】
2014044341.tif 000023
【００５４】
【化２２】
2014044341.tif 000024
【００５５】
【化２３】
2014044341.tif 000025
【００５６】
【化２４】
2014044341.tif 000026
【００５７】
【化２５】
2014044341.tif 000027
【００５８】
（ポリマー）
本発明の光学フィルターは、前記色素含有層中にポリマーを含むことが好ましい。前記ポリマーは、前記色素含有層中において、いわゆるバインダーとして用いることができる。
本発明の光学フィルターは、前記色素含有層中における前記色素に対する前記ポリマーの質量比（ポリマー／色素比）が５以下であることが極大反射波長での透過率を低くし、暖まり率を低くする観点から好ましい。前記色素含有層中における前記色素に対する前記ポリマーの質量比は、０．１〜４であることがより好ましく、０．２〜３．０であることが特に好ましく、０．５〜３．０であることがより特に好ましい。
【００５９】
前記色素含有層中に含まれるポリマーの含有量の好ましい範囲は、前記色素に対する前記ポリマーの質量比の好ましい範囲とも関連するが、例えば  ３５０ｍｇ／ｍ2以下であることが    面状の観点から好ましく、３０ｍｇ／ｍ2以上であることが        支持体との密着の観点から好ましい。
【００６０】
前記ポリマーの種類としては特に制限は無く、公知のポリマーを用いることがで、透明ポリマーを用いることがより好ましい。前記ポリマーとしては、例えば、ポリビニルアセタール樹脂、ポリビニルアルコール樹脂、ポリビニルブチラール樹脂、ポリアクリレート樹脂、ポリメチルメタクリレート樹脂、ポリカーボネート樹脂、ポリ塩化ビニル樹脂、（飽和）ポリエステル樹脂、ポリウレタン樹脂、ゼラチンやセルロース等の天然高分子等の高分子などが挙げられる。その中でも、本発明の光学フィルターは、前記ポリマーがポリエステル、  ポリウレタン、ポリアクリレート樹脂であることが好ましく、ポリエステルであることが  支持体との密着の観点からより好ましい。
【００６１】
本発明の光学フィルターは、前記ポリマーが水性分散物であることが、環境影響の観点と、塗布コスト低減の点から好ましい。
【００６２】
本発明では、前記ポリマーとして、水溶性ポリエステル樹脂であるプラスコートＺ−５９２（互応化学工業株式会社製）などを好ましく用いることができる。
【００６３】
＜光学フィルターの製造方法＞
本発明の光学フィルターを製造する方法としては、特に制限はなく、目的に応じて適宜選択することができ、例えば、前記支持体などの下層の表面上に、前記色素を有する分散液を、ディップコーター、ダイコーター、スリットコーター、バーコーター、グラビアコーター等により塗布する方法、ＬＢ膜法、自己組織化法、スプレー塗布などの方法で面配向させる方法が挙げられる。前記色素含有層は塗布により形成されてなることが好ましい。すなわち、前記色素含有層は、色素塗布層であることが好ましい。さらにその中でもバーコーターにより塗布する方法が好ましい。
【００６４】
前記色素含有層を塗布により形成する場合、塗布液には前記色素や、前記ポリマーの他、溶媒や界面活性剤などのその他の添加剤を添加してもよい。
【００６５】
前記溶媒としては、特に制限はなく水や公知の有機溶媒を用いることができ、例えば、水、トルエン、キシレン、メチルエチルケトン、メチルイソブチルケトン、アセトン、メチルアルコール、Ｎ−プロピルアルコール、１−プロピルアルコール、プロピレングリコールモノメチルエーテル、プロピレングリコールモノメチルエーテルアセテート、シクロヘキサノン、シクロヘキサノール、乳酸エチル、乳酸メチル、カプロラクタム、等の種々のものを用いることができる。本発明では、環境影響の観点と、塗布コスト低減の点から水性の溶媒を用いることが好ましい。
前記溶媒は、１種単独で用いる以外に２種以上を組合せて用いてもよい。本発明では、具体的には水とメタノールを組み合わせた水性の溶媒として用いることがより好ましい。
【００６６】
その他の添加剤としては、特開２００５−１７３２２号公報の段落番号［００２７］〜［００３１］に記載の界面活性剤や添加剤が挙げられる。
前記界面活性剤は特に限定されないが、脂肪族、芳香族、フッ素系のいずれの界面活性剤でもよく、また、ノニオン系、アニオン系、カチオン系のいずれの界面活性剤でもよい。前記界面活性剤としては、特開２０１１−２１８８０７号公報に記載のものなどを挙げることができる。
前記界面活性剤としては、具体的には、日油株式会社製のラピゾールＡ−９０、三洋化成工業株式会社製のアロナクティーＣＬ９５等が好ましく用いられる。
前記界面活性剤は、１種単独で用いる以外に２種以上を組合せて用いてもよい。
【００６７】
前記色素含有層を塗布により形成する場合、色素塗布量およびポリマー塗布量の好ましい範囲は、それぞれ前記色素含有層中に含まれる前記色素の含有量および前記ポリマーの含有量の好ましい範囲とそれぞれ同様である。
【００６８】
前記色素含有層を塗布により形成する場合、前記塗布液を塗布後、公知の方法で乾燥して、固化し、前記色素含有層を形成することが好ましい。乾燥方法としては、加熱による乾燥が好ましい。
【００６９】
［熱線遮蔽材］
本発明の熱線遮蔽材は、本発明の光学フィルターを含むことを特徴とする。本発明の光学フィルターは、単独で熱線遮蔽材として用いてもよく、他の機能層と積層してもよい。また、本発明の熱線遮蔽材はガラスなどと貼り合わせた貼合せ構造体としてもよい。
本発明の熱線遮蔽材は、熱線（近赤外線）を選択的に反射（必要に応じて吸収）するために使用される態様であれば、特に制限はなく、目的に応じて適宜選択すればよく、例えば、乗り物用フィルムや貼合せ構造体、建材用フィルムや貼合せ構造体、農業用フィルムなどが挙げられる。これらの中でも、省エネルギー効果の点で、乗り物用フィルムや貼合せ構造体、建材用フィルムや貼合せ構造体であることが好ましい。
なお、本発明において、熱線（近赤外線）とは、太陽光に約５０％含まれる近赤外線（７８０ｎｍ〜１，８００ｎｍ）を意味する。
【実施例】
【００７０】
以下、実施例及び比較例により、本発明の内容をさらに詳細に説明する。以下の実施例に示す材料、使用量、割合、処理内容、処理手順等は、本発明の趣旨を逸脱しない限り適宜変更することができる。なお、本発明の範囲は以下に示す具体例により限定的に解釈されるものではない。
【００７１】
以下の実施例では、実施例１〜１０、比較例１〜５について、膜厚、分光性能、面状の評価を調べた。
【００７２】
［実施例１］
（色素含有塗布液の調製）
以下に示す色素、ポリマー（バインダーポリマー）、界面活性剤、溶媒（メタノール及び水）を混合して色素含有塗布液を調製した。
【００７３】
色素：ヘプタメチン染料（下記Ｉ−２）                        ０．７質量部
バインダーポリマー：プラスコートＺ−５９２（固形分２５％）  ３．１質量部
互応化学工業（株）製ポリエステルの水性分散物
界面活性剤Ａ：ラピゾールＡ−９０                            １．０質量部
（日本油脂（株）製、固形分１質量％）
界面活性剤Ｂ：アロナクティーＣＬ−９５                      １．２質量部
（三洋化成工業（株）製、固形分１質量％）
メタノール                                                    ３０質量部
水                                      全量が１００質量部になるよう添加
【化２６】
2014044341.tif 000028
【００７４】
（光学フィルターの作製）
ＰＥＴフィルム（コスモシャインＡ４３００、東洋紡（株）製、厚み：７５μｍ）の表面上に、上記にて調製した色素含有塗布液を、ワイヤーバーを用いて、下記表１に記載の色素含有量およびポリマー塗布量（例えば実施例１では色素塗布量が９０ｍｇ／ｍ2となり、ポリマー塗布量が９４ｍｇ／ｍ2）となるように塗布した。その後、１５０℃で２分間加熱し、乾燥、固化し、実施例１の光学フィルターを作製した。乾燥後の色素含有層の厚みは下記表１記載の厚み（例えば実施例１では平均厚みが０．１４μｍ（１４０ｎｍ））になった。なお、前記平均厚みは、レーザー顕微鏡（ＶＫ−８５１０、キーエンス社製）を用いて塗布前と塗布後の差を厚みとして測定し、これら１０点の厚みを平均することにより算出することができる。
【００７５】
（評価）
−極大反射波長及び極大反射率−
作製した実施例１の光学フィルターについて、紫外可視近赤外分光機（日本分光株式会社製、Ｖ−６７０）にて反射スペクトルを測定し、反射率が極大となる波長を極大反射波長とした。また、この極大反射波長での反射率を極大反射率とした。光学フィルターを用いた熱線遮蔽材は、反射率が高いことが好ましい。
【００７６】
−透過率、吸収率、暖まり率−
作製した実施例１の光学フィルターについて、紫外可視近赤外分光機（日本分光株式会社製、Ｖ−６７０）にて透過スペクトルを測定し、極大反射波長での透過率を求めた。
極大反射波長での反射率と極大反射波長での透過率から極大反射波長での吸収率を算出した。
暖まり率は極大反射波長での吸収率を極大反射率で割ることにより求めた。以下の基準に基づいて判定を行った。
光学フィルターを用いた熱線遮蔽材は、極大反射波長での透過率が低いことが好ましく、暖まり率は低いことが好ましい。
＜透過率の評価基準＞
○：極大反射波長での透過率１０％未満
△：極大反射波長での透過率１０％以上３０％未満
×：極大反射波長での透過率３０％以上
＜暖まり率の評価基準＞
○：暖まり率４未満
×：暖まり率４以上
【００７７】
−面状−
作製した実施例１の光学フィルターについて、以下の基準に基づいて面状判定を行った。
○：視認ではムラがみられず、ムラなく塗れている
△：ムラが若干みられるが、測定箇所を変えた５箇所の極大反射率の最大値と最小値との差が１％未満
×：ムラが見え、測定箇所を変えた５箇所の極大反射率の最大値と最小値との差が１％以上
【００７８】
作製した実施例１の光学フィルターの反射スペクトル及び透過スペクトルを、紫外可視近赤外分光機（日本分光株式会社製、Ｖ−６７０）を用いて測定した。反射スペクトル及び透過スペクトル測定には、積分球ユニット（ＩＮＳ−７２３、日本分光株式会社製）を用いた。
図１に実施例１の光学フィルターの反射スペクトルを示す。
【００７９】
［実施例２］
実施例１において、ヘプタメチン染料（Ｉ−２）を０．７質量部加える代わりに０．２質量部加えたこと以外は実施例１と同様にして光学フィルターを作製した。
【００８０】
［実施例３］
実施例１において、プラスコートＺ−５９２（固形分２５％）を３．１質量部加える代わりに１０．７質量部加えたこと以外は実施例１と同様にして光学フィルターを作製した。
【００８１】
［実施例４］
実施例１において、プラスコートＺ−５９２（固形分２５％）を３．１質量部加える代わりに１．５質量部加えたこと以外は実施例１と同様にして光学フィルターを作製した。
【００８２】
［実施例５］
実施例１において、プラスコートＺ−５９２（固形分２５％）を３．１質量部加える代わりに４．５質量部加え、ヘプタメチン染料（Ｉ−２）を０．７質量部加える代わりに１．０質量部加えたこと以外は実施例１と同様にして光学フィルターを作製した。
【００８３】
［実施例６］
実施例１において、ヘプタメチン染料（Ｉ−２）を０．７質量部加える代わりに下記ヘプタメチン染料（Ｉ−１）を０．７質量部加えたこと以外は実施例１と同様にして光学フィルターを作製した。
【化２７】
2014044341.tif 000029
【００８４】
［実施例７］
実施例１において、ヘプタメチン染料（Ｉ−２）を０．７質量部加える代わりに下記オキソノール染料（Ｉ−３）を０．７質量部加えたこと以外は実施例１と同様にして光学フィルターを作製した。
【化２８】
2014044341.tif 000030
【００８５】
［実施例８］
下記ピロロピロール色素（Ｄ−１０）を３質量部とＤｉｓｐｅｒＢＹＫ２０９１（ビックケミー社製）を２質量部とに、水を加え１００質量部とした。これにさらに０．１ｍｍφのジルコニアビーズを５０質量部添加し、遊星型ボールミルにて３００ｒｐｍで５時間処理を行い、その後ビーズを濾過で分離し、ピロロピロール色素（Ｄ−１０）微細粒子を含む水性分散液を作製した。
【化２９】
2014044341.tif 000031
実施例１において、ヘプタメチン染料（Ｉ−２）を０．７質量部加える代わりにピロロピロール色素（Ｄ−１０）微細粒子を含む水性分散液を２５質量部加えたこと以外は実施例１と同様にして光学フィルターを作製した。
【００８６】
［実施例９］
実施例８において、ピロロピロール色素（Ｄ−１０）を３質量部加える代わりに下記ピロロピロール色素（Ｄ−２８）を３質量部加えたこと以外は実施例８と同様にして光学フィルターを作製した。
【化３０】
2014044341.tif 000032
【００８７】
［実施例１０］
実施例１において、プラスコートＺ−５９２（固形分２５％）を３．１質量部加える代わりに  ４．５質量部加え、ヘプタメチン染料（Ｉ−２）を０．７質量部加える代わりに  １．０質量部加えたこと以外は実施例１と同様にして光学フィルターを作製した。
【００８８】
［比較例１］
実施例１において、プラスコートＺ−５９２（固形分２５％）を３．１質量部加える代わりに１６．５質量部加えたこと以外は実施例１と同様にして光学フィルターを作製した。
【００８９】
［比較例２］
実施例１において、ヘプタメチン染料（Ｉ−２）を０．７質量部加える代わりに０．０７質量部加えたこと以外は実施例１と同様にして光学フィルターを作製した。
【００９０】
［比較例３］
実施例２において、プラスコートＺ−５９２（固形分２５％）を３．１質量部加える代わりに１０．７質量部加えたこと以外は実施例２と同様にして光学フィルターを作製した。
【００９１】
［比較例４］
実施例１において、プラスコートＺ−５９２（固形分２５％）を３．１質量部加える代わりに３．３質量部加え、ヘプタメチン染料（Ｉ−２）を０．７質量部加える代わりに１．６質量部加えたこと以外は実施例１と同様にして光学フィルターを作製した。
【００９２】
［比較例５］
実施例１において、プラスコートＺ−５９２（固形分２５％）を３．１質量部加える代わりに  ６．６質量部加え、ヘプタメチン染料（Ｉ−２）を０．７質量部加える代わりに  １．６質量部加えたこと以外は実施例１と同様にして光学フィルターを作製した。
【００９３】
実施例２〜１０、および比較例１〜５の光学フィルターについて、実施例１と同様にして、諸特性を評価した。
各実施例および比較例における評価で得られた結果を下記表１に示す。
また、下記表１に実施例２〜１０および比較例１〜５の光学フィルターの構成をあわせて示す。
【００９４】
【表１】
2014044341.tif 000033
【００９５】
上記表１の結果から、本発明の熱線遮蔽材は、極大反射波長での透過率、暖まり率、面状の評価結果が全て良好であることが分かった。
比較例１は、極大反射率が本発明の範囲を満たさないものであり、暖まり率が悪いことがわかった。
比較例２は、極大反射率が本発明の範囲を満たさないものであり、極大反射波長での透過率が悪いことがわかった。
比較例３は、極大反射率が本発明の範囲を満たさないものであり、暖まり率が悪いことがわかった。
比較例４は、特開２００８−１８１０９６号公報の比較例２を模擬したものであり、色素含有量が本発明の範囲を満たさず、面状が悪いことが分かった。
比較例５は、特開２００８−１８１０９６号公報の実施例５を模擬したものであり、色素含有量が本発明の範囲を満たさず、暖まり率が悪いことが分かった。
【図１】
2014044341.tif 000034